(57)【要約】【課題】  形状が複雑であっても繋ぎ目でズレが生じにくく、衣服等の複雑な形状のＸ線遮蔽体の製造も可能なＸ線遮蔽シートの製造方法を提供する。【解決手段】  高分子材料と鉛を含まないＸ線遮蔽材との混合物の層を生地表面に形成したＸ線遮蔽シートの製造方法において、前記生地の少なくとも一面に前記混合物を塗工してＸ線遮蔽層を形成し、前記生地と前記Ｘ線遮蔽層とを一体化する。前記高分子材料はアクリル樹脂、シリコーン樹脂又はウレタン樹脂を用いることができ、Ｘ線遮蔽シートに含ませる前記Ｘ線遮蔽材の割合は７５重量％以上とするのが好ましい。【選択図】  なし【特許請求の範囲】
【請求項１】
高分子材料と鉛を含まないＸ線遮蔽材との混合物の層を生地表面に形成したＸ線遮蔽シートの製造方法において、
前記生地の少なくとも一面に前記混合物を塗工してＸ線遮蔽層を形成し、前記生地と前記Ｘ線遮蔽層とを一体化すること、
を特徴とするＸ線遮蔽シートの製造方法。
【請求項２】
前記高分子材料がアクリル樹脂、シリコーン樹脂又はウレタン樹脂であることを特徴とする請求項１に記載のＸ線遮蔽シートの製造方法。
【請求項３】
Ｘ線遮蔽シートに含ませる前記Ｘ線遮蔽材の割合を７５重量％以上としたことを特徴とする請求項１又は２に記載のＸ線遮蔽シートの製造方法。
【請求項４】
最上層の前記Ｘ線遮蔽層の表面に、前記Ｘ線遮蔽材を含まない前記高分子材料を塗工した層を形成したことを特徴とする請求項１〜３のいずれかに記載のＸ線遮蔽シートの製造方法。
【請求項５】
高分子材料と鉛を含まないＸ線遮蔽材との混合物の層を生地表面に形成したＸ線遮蔽シートにおいて、
前記生地の少なくとも一面に前記混合物を塗工してＸ線遮蔽層を形成することで前記生地と前記Ｘ線遮蔽層とを一体化したこと、
を特徴とするＸ線遮蔽シート。
【請求項６】
最上層の前記Ｘ線遮蔽層の表面に、前記Ｘ線遮蔽材を含まない前記高分子材料の層を有することを特徴とする請求項５に記載のＸ線遮蔽シート。
【請求項７】
請求項５又は６に記載のＸ線遮蔽シートを用いたＸ線遮蔽体であって、所定の大きさ及び形状に形成された前記Ｘ線遮蔽シートの縁部を重ね合わせて接合したことを特徴とするＸ線遮蔽体。
【請求項８】
前記Ｘ線遮蔽体が医療用のＸ線防護シート、衣類、カーテン又は壁面や床面、天井面に用いられる建築材であることを特徴とする請求項７に記載のＸ線遮蔽体。
【発明の詳細な説明】
【技術分野】
【０００１】
本発明は、鉛を用いないでＸ線を遮蔽することのできるＸ線遮蔽シートの製造方法、この方法によって製造されたＸ線遮蔽シート及びＸ線遮蔽体に関する。
【背景技術】
【０００２】
Ｘ線遮蔽材としては古くから鉛が使用されていたが、鉛は人体に有毒であることから鉛を使用しないＸ線遮蔽材が種々提案されている。この種のＸ線遮蔽材としては、バリウム化合物や錫又は錫化合物、アンチモン化合物、タングステン焼結体を用いたものや、ビスマス又はビスマス化合物を用いたものが知られている（例えば特許文献１，２，３参照）。
【先行技術文献】
【特許文献】
【０００３】
【特許文献１】特開２００７−３３２２３５号公報（明細書の段落０００３〜０００６の記載参照）
【特許文献２】特開昭５５−５７２００号公報
【特許文献３】特開２００１−８３２８８号公報
【発明の開示】
【発明が解決しようとする課題】
【０００４】
ところで、現状のＸ線遮蔽を目的としたシート状の製品としては、タングステン等のＸ線遮蔽材を含有したゴムシートなどが市販されているが、引裂きや引張りに対する強度が弱いため、生地や樹脂で補強して使用する必要がある。また、この種のシート状製品の色は茶褐色から黒系のものが多く、表面材料としては使用しにくいという問題がある。そのため、Ｘ線遮蔽材を含有したゴムシート等の表面を生地や樹脂シート等で覆った３層構造としている。
しかし、このような従来の３層構造のＸ線遮蔽体では、経年変化や使用時の繰り返し曲げによって材料が劣化し、中層のゴムシートに亀裂や断裂が発生しても、異常が発見しにくいという問題がある。
また、従来のＸ線遮蔽体は、Ｘ線遮蔽シートと外被材とを別々に形成し、外被材にＸ線遮蔽シートを部分接着する加工を行って製造されているため、Ｘ線遮蔽体の使用中に外被材とＸ線遮蔽シートとが剥離しやすく、剥離によるズレから生じた隙間からＸ線が侵入するおそれがあった。
【課題を解決するための手段】
【０００５】
上記の問題点を解決するために、請求項１に記載の発明は、高分子材料と鉛を含まないＸ線遮蔽材との混合物の層を生地表面に形成したＸ線遮蔽シートの製造方法において、前記生地の少なくとも一面に前記混合物を塗工してＸ線遮蔽層を形成し、前記生地と前記Ｘ線遮蔽層とを一体化する方法としてある。
前記高分子材料としては、請求項２に記載するようにアクリル樹脂、シリコーン樹脂又はウレタン樹脂を用いることができ、これら高分子材料に対する前記Ｘ線遮蔽材の混合比は、請求項３に記載するように、Ｘ線遮蔽シートに対して前記Ｘ線遮蔽材が重量比で７５重量％以上とするのが好ましい。
請求項４に記載するように、最上層の前記Ｘ線遮蔽層の表面に、前記Ｘ線遮蔽材を含まない前記高分子材料を塗工した層を形成してもよい。
【０００６】
本発明のＸ線遮蔽シートは、請求項５に記載するように、高分子材料と鉛を含まないＸ線遮蔽材との混合物の層を生地表面に形成したＸ線遮蔽シートにおいて、
前記生地の少なくとも一面に前記混合物を塗工してＸ線遮蔽層を形成し、前記生地と前記Ｘ線遮蔽層とを一体化した構成としてある。請求項６に記載するように、最上層の前記Ｘ線遮蔽層の表面に、前記Ｘ線遮蔽材を含まない前記高分子材料の層を有するように構成してもよい。
【０００７】
上記構成のＸ線遮蔽シートを用いた本発明のＸ線遮蔽体は、請求項７に記載するように、所定の大きさ及び形状に形成された前記Ｘ線遮蔽シートの縁部を重ね合わせて接合することで形成される。本発明のＸ線遮蔽体は、請求項８に記載するように、医療用のＸ線防護シート、衣類、カーテン又は壁面や床面、天井面に用いられる建築材として利用することが可能である。
【発明の効果】
【０００８】
本発明によれば、生地とＸ線遮蔽層とを高い密着度で一体化しているので、引裂きや引張りに対する強度の高いＸ線遮蔽シートを得ることができ、経年変化や使用時の繰り返し曲げによって材料が劣化しても、早期の異常の発見が容易である。また、生地とＸ線遮蔽層とが一体化しているので、生地とＸ線遮蔽層とが剥離しにくく、ズレによる隙間も生じにくい。
さらに、表層に着色層や撥水等の機能層を設けることができるので、所望の色や模様及び所望の機能を有するＸ線遮蔽シートを得ることができる。
【発明を実施するための最良の形態】
【０００９】
以下、本発明の好適な実施形態を詳細に説明する。
この実施形態では、高分子材料と鉛を含まないＸ線遮蔽材とを準備し、これらの混合物を作製する。そして、この混合物を生地の一面に塗工してＸ線遮蔽層を形成した後、さらにこの上に前記混合物を塗工する工程を繰り返す。
【００１０】
［高分子材料］
高分子材料としては、生地に塗工して一体化でき、衣類等に用いることのできる柔軟性を有するものであればよく、特にその種類は問わない。
例えば、天然高分子材料の他、ポリオレフィン、ウレタン樹脂、塩化ビニル系樹脂、酢酸ビニル系樹脂、フッ素樹脂、（メタ）アクリル系樹脂等の汎用樹脂や、ビニル重合によって得られるエンジニアリングプラスチック、スーパーエンジニアリングプラスチック、シリコーン樹脂等の合成高分子材料を用いることができる。
上記の高分子材料は、一液硬化形のものであってもよいし、主剤と硬化剤とからなる二液硬化形のものであってもよい。
【００１１】
［Ｘ線遮蔽材］
鉛と同等以上のＸ線遮蔽能を有し、かつ、鉛のような毒性のないＸ線遮蔽材料として、タングステン（Ｗ）、錫（Ｓｎ）、ビスマス（Ｂｉ）及びその化合物を挙げることができる。
また、ＷＯ２００６／０９０６２９号公報には、ランタン（Ｌａ）、セリウム（Ｃｅ）、プラセオジム（Ｐｒ）、ネオジム（Ｎｄ）、サマリウム（Ｓｍ）、ユーロピウム（Ｅｕ）、ガドリニウム（Ｇｄ）から選択される少なくとも１種の元素の酸化物粉末からなるＸ線遮蔽材が提案されている。
上記のＸ線遮蔽材は単体でもよいが、二種以上の上記Ｘ線遮蔽材を混合して用いてもよい。
【００１２】
［混合工程］
高分子材料に対するＸ線遮蔽材の混合比は、Ｘ線遮蔽材の種類、高分子材料の種類及びＸ線遮蔽シートの肉厚とＸ線の遮蔽能との関係によって決定され、試験や実験によって最適値を得ることができる。Ｘ線遮蔽材の比率が大きいと、Ｘ線の遮蔽能が高くなって、従来品と同じ遮蔽性能を薄くて軽いＸ線遮蔽シートで得ることができるが、高すぎるとシート強度が低下する。また、前記比率が小さいと、Ｘ線遮蔽シートの重量は軽くなるがＸ線の遮蔽能は低くなる。前述の高分子材料及びＸ線遮蔽材を用いる場合は、Ｘ線遮蔽シートに対して重量比でＸ線遮蔽材が７５％以上になるように混合するとよい。
【００１３】
［生地］
上記の混合工程で得られた混合物を塗工する生地は、前記混合物の塗工によって前記混合物と一体化できるものであればその材質や形態は問わない。シート状又はフィルム状のものであってもよく、織物や編物、不織布等の編成物が好ましい。前記生地の表面には平滑化加工を施すのが好ましい。平滑化加工としては、熱ロールでプレス加工するカレンダー加工やシレー加工等を挙げることができる。
【００１４】
［塗工］
平滑化加工を施した生地の表面に、前記混合物の組成に応じて乾燥後の膜厚が５００μｍ以下になるように、前記混合物を塗工する。塗工の手段としては、ロールコーティング、ダイコーティング、グラビアコーティング、コンマコーティング、スクリーン印刷等の公知のものを用いることができる。
乾燥は、混合物の内部に気泡が発生しない温度範囲で行う。
【００１５】
乾燥によって形成された第一層目のＸ線遮蔽層の上に、乾燥後の膜厚が５００μｍ以下程度になるように前記混合物を塗工して乾燥を行う。この工程を、Ｘ線遮蔽層の積層体の膜厚が所定寸法になるまで繰り返す。
なお、最上層のＸ線遮蔽層の表面には着色層、防汚染層や撥水層等を形成してもよい。防汚染機能や撥水機能を有する高分子材料を用いた場合には、最上層のＸ線遮蔽層をそのまま防汚染層又は撥水層とすることができる。高分子材料の割合を高めた前記混合物又はＸ線遮蔽材を含まない高分子材料を最上層のＸ線遮蔽層の表面に塗工してもよい。
【００１６】
また、高分子材料が防汚染機能や撥水機能を有しない場合には、防汚染機能や撥水機能を生じさせるための添加剤を加えた混合物又は高分子材料を最上層のＸ線遮蔽層の表面に塗工する。さらに、Ｘ線遮蔽材の中には固有の色を有するものがあるため、Ｘ線遮蔽シートを所望の色に仕上げるためには、Ｘ線遮蔽材を含まず前記所望の色に仕上げるための色素を含ませた前記高分子材料を最上層の表面に塗工すればよい。
【００１７】
［Ｘ線遮蔽体の製造］
上記手順で得られたＸ線遮蔽シートを用いて衣類等のＸ線遮蔽体を製造するには、Ｘ線遮蔽シートを所定の大きさ及び形状に裁断するか、予め所定の大きさ及び形状に形成された生地上に混合物を塗工して所定の大きさ及び形状のＸ線遮蔽シートを得る。所定の大きさ及び形状のＸ線遮蔽シートは、その縁部を重ね合わせ、当該重ね合わせた部分で接着又は縫合により接合する。重ね合わせる前記縁部についてはＸ線遮蔽層の肉厚を小さくすることで、接合部分の極端な肉厚の変化を抑制することができる。接合部分に隙間が形成されるおそれがある場合には、前記接合部分に前記混合物を塗工するとよい。
【００１８】
［実施例］
本発明のＸ線遮蔽シートの一実施例を以下に説明する。
（１）  生地
材質及び編成：ポリエステル１００％  平織
前処理：撥水処理（乾燥温度：１３０℃  ＳＥＴ：１８０℃）
シレー処理（１７０℃×５０ｋｇ／ｃｍ２：片面）
【００１９】
（２）  混合物
主剤（Ａ）と硬化剤（Ｂ）とからなる二液硬化性のシリコーン樹脂に、酸化ビスマスのＸ線遮蔽材を混合して混合物を得た。
用いた主剤、硬化剤、溶剤及び酸化ビスマスは以下のとおり。
主剤（Ａ）：シリコーン樹脂主剤
硬化剤（Ｂ）：シリコーン樹脂硬化剤
溶剤：トルエン
混合の手順：主剤（Ａ）１２重量部に酸化ビスマス８８重量部を加えたものと、硬化剤（Ｂ）１２重量部に酸化ビスマス８８重量部を加えたものを等量（１００重量部）ずつ配合し、トルエンを加えて粘度を調整した。
【００２０】
（３）  塗工
(i)  塗工膜厚が乾燥後に５０μｍ〜３００μｍになるようにクリアランスを調整し、コンマコーティング法によって生地のシレー面に混合物の塗工を行った。乾燥は、１００℃で５分間行った。このようにして第一層目のＸ線遮蔽層を得た。
(ii)  この第一層目のＸ線遮蔽層の上に、塗工膜厚が乾燥後に５０μｍ〜３００μｍになるようにクリアランスを調整しコンマコーティング法によって混合物の塗工を行った。乾燥は、１００℃で５分間行った。このようにして第二層目のＸ線遮蔽層を得た。
(iii)  (ii)の工程を、混合物の層の膜厚が１．３９ｍｍ（生地を含んだシート厚で１．５６ｍｍ）になるまで繰り返した。
【００２１】
（４）  結果
上記手順で得られたＸ線遮蔽シートを用いて、Ｘ線遮蔽能の試験を行った。
試験は、以下の方法で行った。
物性測定方法：
引張強さおよび伸び試験    生地とＸ線遮蔽層とを一体化させたものでＪＩＳ
Ｋ  ６３０１（１９７５年）の試験方法により行
った。
引裂試験                  生地とＸ線遮蔽層とを一体化させたものでＪＩＳ
Ｋ  ６３０１（１９７５年）の試験方法により行
った。
剛軟度測定                ＪＩＳ  Ｌ  １０９６Ａ法（カンチレバー法）に
より測定を行った。
Ｘ線遮蔽能力試験          ＪＩＳ  Ｚ  ４５０１（試験管電圧１５０kV）の試
験方法により行った。
試験品にＸ線ビームを当て減弱率を求め、その減
弱率に対応する鉛等量を試験品の性能とする。
減弱率は、試験品又は標準鉛板を置かないときの線量率に対する試験品又は標準鉛板を置いたときの線量率の相対値とする。
標準鉛板の鉛厚及び減弱率から標準鉛板の滅弱率曲線を作成し、試験品の減弱率に対応する鉛厚を補間法によって求め、試験品の鉛当量(mmPb)とする。
試験結果を以下の表に示す。
【００２２】
【表１】
2013205103.tif 000002
【００２３】
なお、比較例においては、外被材の中に鉛含有シートを内包した従来のＸ線遮蔽シートについて、実施例と同じ条件で試験を行った。
【００２４】
この結果から、鉛を含む従来のＸ線遮蔽シートに対し、本発明のＸ線遮蔽シートは厚みを小さくすることができ、引張強さや引裂強度を大幅に高めることができることがわかる。
そのため、本発明のＸ線遮蔽シートを用いて衣類等のＸ線遮蔽体を製造すれば、薄手にできることから作業者が被着した状態で作業しやすくなり、かつ、強度があって生地とＸ線遮蔽層とが剥離しにくいことから、安心して作業を行うことができるようになる。
【００２５】
本発明の好適な実施形態及び実施例について説明したが、本発明は上記の説明に限定されない。
例えば、上記の実施例では二液型のシリコーン樹脂を一例に挙げたが、一液型のシリコーン樹脂でもよい。
【産業上の利用可能性】
【００２６】
本発明の方法で得られたＸ線遮蔽シートは、特に医療現場で機器類を覆うシートやカーテン、衣類、パーテーション等に好適に用いることができるが、医療現場以外においても、Ｘ線被曝の可能性がある施設等において、シート、衣類、カーテン、パーテーション等に広く適用が可能である。